실시 예 2 에서 얻 어 진 LiFePO 4 는 셀룰로오스 아세테이트 ( 50 , 000 의 평균 분자량 MW 인 39 . 7 중량 % 의 아세틸 을 함량 ) 의 용액 과 함께 아세톤 에 주입 되 었 다 . 셀룰로오스 아세테이트 의 양 은 처리 되 는 LiFePO 4 대비 약 5 중량 % 이 었 다 . 상기 아세톤 은 제거 되 었 고 , 얻 은 고체 는 가열로 내 에서 아르곤 분위기 하 에서 6 ℃/ 분 의 가열 속도 로 700 ℃ 까지 가열 되 었 다 . 이후 에 이러 한 온도 는 한 시간 동안 유지 되 고 , 수득 된 생성물 은 보호 가스 하 에서 실온 에 이르 기 까지 점차 적 으로 냉각 된다 . 상기 수득 된 샘플 은 1 중량 % 의 카본 을 포함 하 였 다 .